Brevet FR2544064A1 — publié le 19841012

b 404 La présente invention concerne un matériau de camou- flage anti-radar comprenant un tissu tissé sur lequel est collée une couche de matière plastique. On connaît des dispositifs de camouflage anti-radar sous forme de voiles ou de bâches, dans lesquels des fibrilles métalliques sont incorporées dans le tissu pour réaliser un masque pour tromper la détection par radar Du fait que les fibrilles métalliques sont conductrices, elles sont ex- citées par l'énergie reçue, absorbant en partie et réfléch- issant en partie ladite énergie Des exemples de telles réalisations sont illustrés par le brevet américain n' 3 733 606. On a utilisé du métal sous d'autres formes que des fibrilles et le brevet américain N O 3 300 781 propose d'utiliser des couches de matière plastique revêtues de métal, pouvant être froissées ou chiffonnées pour fragmenter la couche métallique. Un problème posé par ces réalisations connues est qu'elles ne peuvent fonctionner de manière satisfaisante pour plusieurs domaines de longueurs d'onde radar Les domaines de longueurs d'onde les plus utilisés pour la détection par radar sont la bande X, la bande de 35 G Hz et la bande de 94 G Hz. La réflexion des ondes radar obtenue doit être d'une intensité appropriée parce qu'elle doit permettre d'obtenir une image radar qui coïncide avec l'environnement Selon le procédé connu, dans lequel des fibrilles métallicues sont incorporées dans le tissu, un certain pourcentage des fibrilles-doit être tissé relativement espacées, autrement la réflexion risque d'être trop élevée, et les fils ne doivent pas être trop proches les uns des autres Une densité de fils appropriée est de 7 fils par cm Lorsqu'il s'agit toute- fois de hautes fréquences ( 94 G Hz), il se pose des problèmes de transmission excessive à travers les mailles. Si l'on utilise une feuille métallique au lieu de fils, la réflexion devient rapidement trop élevée alors que, lorsqu'on utilise un film de matière plastique, par exemple de polyester métalisé, on obtient un miroir parfait vis-à-vis des ondes hertziennes Cette couche s'avère toute- fois très sensible à la formation de fissures lorsqu'on plie le tissu; ce fait étant d'ailleurs mentionné dans le brevet américain précité N O 3 300 781 Le risque de form- ation de fissures est également élevé dans le cas de structures stratifiées La réflexion des longueurs d'onde radar plus importantes est compromise dans ces cas. Un but de la présente invention est de réaliser un matériau perfectionné de camouflage anti-radar qui fonc- tionne de manière satisfaisante pour un large domaine de longueurs d'onde radar. Pour atteindre ce but, l'invention a pour objet un matériau de camouflage anti-radar du type précité comp- renant en combinaison des fibres électriquement conductrices, incorporées dans le tissu, d'un diamètre inférieur à 20 um et, disposée entre la couche de matière plastique et le tissu, une feuille métallique mince qui a été froissée lors de sa stratification avec le tissu. Les fibres électriquement conductrices ont avantag- eusement une longueur supérieure à 3 cm. De préférence, la matière plastique constituant ladite couche de matière plastique est choisie pour assurer des facteurs de faible émission dans les domaines de longueurs d'onde de 3-5 et 8-14 pum Une telle matière plastique est le polyéthlylène. Une forme d'exécution de la présente invention sera décrite ci-après à titre d'exemple, en référence au dessin annexé dans lequel: la figure 1 représente la réflexion en fonction de la longueur d'onde pour des matériaux réfléchissants de diverses sortes; et la figure 2 représente un mode de réalisation de l'invention. Sur la figure 1, la courbe en pointillé représente la réflexion en fonction de la longueur d'onde d'un tissu contenant des fibres métalliques, réflexion qui chute de % pour une longueur d'onde de 30 mm à 2,5 % pour une longueur d'onde de 3 mm. 3. Les valeurs correspondantes pour une structure de camouflagecomposée selon l'invention ont été représentées par des cercles, d'o il ressort que, pour une longueur d'onde de 3 mm, la capacité de réflexion de la structure est montée à 40 % La capacité de réflexion pour une longueur d'onde de 0,01 mm est de 30 % Si la surface métallique avait été disposée extérieurement, on aurait obtenu une valeur sensiblement plus élevée, mais dans l'exemple illustré, le polymère de la feuille a pour fonction de réduire la capacité réfléchissante de la structure à une valeur appropriée. Exemple de réalisation Comme substrat on utilise un tissu'tissé de polyamide 1 ayant 13/13 fils par cm, un fil sur deux étant un multi- filament solide étiré tandis que l'autre fil est filé et contient quelques pourcents de fibres métalliques qui, avant leur incorporation, ont un diamètre inférieur à 20 um et une longueur supérieure à 3 cm Les fils filés sont nécessaires pour permettre d'y incorporer les fibres métalliques, tandis que les fils étirés solides permettent d'accroître la résist- ance à la traction et à la déchirure du tissu. Le tissu 1 est initialement de couleur verte, pour le doter de propriétés camouflantes Le tissu est rendu solidaire d'une feuille de polyéthylène 3 métalisée sous vide à l'aide d'une couche intermédiaire de colle 2, avec application de chaleur, comme le montre la figure 2 On fait comprendre au stratifié une couche mate 5 pour donner à la feuille d'éthylène une surface mate. La chaleur et la pression auxquelles le tissu est soumise ont pour effet, en outre, qu'elle s'enfonce partielle- ment dans la surface métalisée 4 pour diminuer ses propriétés électroconductrices L a surface 4 du métal se froisse en outre lorsque le polyéthylène 3 fond partiellement lors du procédé de stratification. Les résultats décrits ci-dessus ont été obtenus à l'aide de cette feuille. REVENDICATIONS 1 Matériau de camouflage anti-radar comprenant un tissu tissé ( 1) sur lequel est montée une couche de matière plastique( 3)pour réaliser un stratifié, caractérisé par la combinaison de fibres électriquement conductrices d'un di- mètre inférieur à 20 um incorporées dans le tissu et, disposée entre la couche de matière plastique ( 3) et le tissu, d'une couche métallique mince ( 4) qui a été froissée lors de l'assemblage de la couche de matière plastique avec ledit tissu. 2 Matériau de camouflage anti-radar selon la revendication 1, caractérisé en ce que les fibres ont une longueur supérieure à 3 cm. 3 Matériau de camouflage anti-radar selon la revendication 2, caractérisé en ce que la couche de matière plastique est en polyéthylène et en ce que ladite couche est rendue solidaire du tissu ( 1) par l'intermédiaire d'une couche de colle.